(57)【特許請求の範囲】
【請求項１】
リン酸カルシウムを基本組成とし、前記基本組成におけるカルシウムイオンの一部がカリウムイオンで置換されてなるカリウム含有リン酸カルシウム系シートからなる、歯科治療用シート。
【請求項２】
リン酸カルシウムを基本組成とし、前記基本組成におけるカルシウムイオンの一部がカリウムイオンで置換されてなるカリウム含有リン酸カルシウム系薄膜を備える、歯科治療用シート。
【請求項３】
前記リン酸カルシウムが、ハイドロキシアパタイト、アモルファスリン酸カルシウム、リン酸三カルシウム、第一リン酸カルシウム、リン酸四カルシウム、第二リン酸カルシウム及びオクタリン酸カルシウムから選ばれる少なくとも１種である、請求項１又は２に記載の歯科治療用シート。
【請求項４】
カルシウム及びカリウムの合計に対するカリウムの割合がモル基準で１〜２０％である、請求項１から３までのいずれかに記載の歯科治療用シート。
【請求項５】
カルシウム化合物、リン化合物及びカリウム化合物の混合物を原料とするターゲットを用いて気相法で薄膜形成することにより、リン酸カルシウムを基本組成とし、前記基本組成におけるカルシウムイオンの一部がカリウムイオンで置換されてなるカリウム含有リン酸カルシウム系薄膜を形成する工程を含む、歯科治療用シートの製造方法。
【発明の詳細な説明】
【技術分野】
【０００１】
本発明は、歯科治療用シート及びその製造方法に関し、詳しくは、象牙質知覚過敏の治療や、エナメル質、象牙質の再生に有用な歯科治療用シート及びその製造方法に関する。
【背景技術】
【０００２】
象牙質知覚過敏は、歯周病による歯肉の退縮、不適切な歯磨き（磨耗）、過度の咬合力（Ａｂｆｒａｃｔｉｏｎ）などにより象牙質が露出し、象牙質に存在する象牙細管が開口することで、象牙細管内の組織液が色々な刺激によって動かされ、その動きが象牙質近くにある歯髄の神経を刺激することにより生じると考えられている（動水力学説）。
【０００３】
そこで、従来、象牙質知覚過敏の治療法として、例えば、象牙質表面にレジンを塗布して、象牙質の表面にプラスティック様の膜を形成して、象牙細管を封鎖する、レジン塗布法が知られている。
しかし、上記レジン塗布法においては、有機成分によるアレルギー反応のおそれがあり、また、生体への親和性にも問題がある。
【０００４】
また、レーザーにより象牙質表層に熱を加え、表層を溶解させて象牙細管を封鎖させる、レーザー照射法も知られている。
しかし、照射出力の設定が難しく、高エネルギーであると患部の炭化が起こることもあり、反対に低エネルギーであると十分な効果が得られなくなるという問題がある。
【０００５】
さらに、本願出願人は、本願に先行して、硬組織再生材料及び硬組織再生方法についての特許出願を行っている（特許文献１参照）。
上記硬組織再生材料を歯に貼り付けることにより、エナメル質や象牙質の再生ができる。
上記特許文献１の技術によれば、硬組織再生材料を歯に貼り付けることにより、象牙細管が封鎖されるので、象牙質知覚過敏の治療にも有効である（特許文献１の段落［００５１］なども参照）。
【先行技術文献】
【特許文献】
【０００６】
【特許文献１】国際公開第２０１２／０１４８８７号
【発明の概要】
【発明が解決しようとする課題】
【０００７】
本発明は、歯科治療、特に、象牙質知覚過敏の治療に有用な歯科治療用シート及びその製造方法を提供することを目的としている。
【課題を解決するための手段】
【０００８】
本発明者らは、従来のレジン塗布法やレーザー照射法に代わる象牙質知覚過敏の治療法について検討する中で、上記特許文献１の技術に着目した。
しかし、上記特許文献１の技術においては、象牙細管の封鎖効果が得られる前において疼痛が生じる可能性がある。例えば、硬組織再生材料を硬組織に強固に固着させるために、貼付液としてリン酸カルシウム水溶液を用いる場合（特許文献１の段落［００４８］など参照）、ｐＨ変化によって疼痛を生じる恐れがあった。
そこで、さらに検討を重ねた結果、リン酸カルシウムを基本組成とし、構成元素としてカリウムを含有するカリウム含有リン酸カルシウム系シートや、カリウムが含有されてなるカリウム含有薄膜と、リン酸カルシウムを基本組成とするリン酸カルシウム系薄膜とを複合化させたシートや、カリウムが含有されてなるカリウム含有リン酸カルシウム系薄膜を備えるシートが、カリウムイオンを徐放する性質を有することを見出し、さらに、このカリウムイオンの徐放性を利用することにより、貼付時や貼付初期の知覚過敏の除去・軽減が可能となることを見出して、本発明を完成するに至った。
なお、知覚過敏用の歯磨き剤には、硝酸カリウムやシュウ酸カリウムが含まれていることがあるが、これは、イオン化したカリウムが歯髄神経の信号伝達系を遮断して、痛みを緩和する作用を持つためである。これと同様に、上記シートから徐放されるカリウムイオンも、歯髄神経の信号伝達系を遮断して、痛みを緩和する作用を持つことが分かるのである。
本発明は、以上の知見によって完成されるに至った。
【０００９】
すなわち、本発明にかかる歯科治療用シートは、リン酸カルシウムを基本組成とし、前記基本組成におけるカルシウムイオンの一部がカリウムイオンで置換されてなるカリウム含有リン酸カルシウム系シートからなるか、又は、リン酸カルシウムを基本組成とし、前記基本組成におけるカルシウムイオンの一部がカリウムイオンで置換されてなるカリウム含有リン酸カルシウム系薄膜を備えることを特徴とする。
本発明にかかる歯科治療用シートの製造方法は、カルシウム化合物、リン化合物及びカリウム化合物の混合物を原料とするターゲットを用いて気相法で薄膜形成することにより、リン酸カルシウムを基本組成とし、前記基本組成におけるカルシウムイオンの一部がカリウムイオンで置換されてなるカリウム含有リン酸カルシウム系薄膜を形成する工程を含む。
【発明の効果】
【００１０】
本発明の歯科治療用シートは、リン酸カルシウムを基本組成とするので、エナメル質や象牙質の再生が可能であるとともに、カリウムイオンの徐放による疼痛の消失及び象牙細管の封鎖により象牙質知覚過敏の効果的な治療が実現できる。
【図面の簡単な説明】
【００１１】
【図１】本発明の歯科治療用シートの一使用例を模式的に示す図である。
【図２】実施例２のＸＲＤ分析結果を示す図である。
【図３】実施例２のＥＤＸ分析結果を示す図である。
【図４】実施例３のＸＲＤ分析結果を示す図である。
【図５】実施例１及び実施例２のカリウムイオン溶出曲線を示すグラフである。
【発明を実施するための形態】
【００１２】
以下、本発明にかかる歯科治療用シート及びその製造方法の好ましい実施形態について詳しく説明するが、本発明の範囲はこれらの説明に拘束されることはなく、以下の例示以外についても、本発明の趣旨を損なわない範囲で適宜変更実施し得る。
【００１３】
〔歯科治療用シート〕
本発明にかかる歯科治療用シートは、リン酸カルシウムを基本組成とし、構成元素としてカリウムが含有されてなるカリウム含有リン酸カルシウム系シートからなるか、カリウムが含有されてなるカリウム含有薄膜と、リン酸カルシウムを基本組成とするリン酸カルシウム系薄膜とからなる複合シートであるか、又は、リン酸カルシウムを基本組成とし、構成元素としてカリウムが含有されてなるカリウム含有リン酸カルシウム系薄膜を備えるものである。
【００１４】
＜リン酸カルシウム＞
前記リン酸カルシウムとしては、カルシウムイオンとリン酸イオンを構成要素とするものであれば良く、例えば、ハイドロキシアパタイト、アモルファスリン酸カルシウム、リン酸三カルシウム（α−ＴＣＰ〔α−第三リン酸カルシウム、Ｃａ3（ＰＯ4）2〕、β−ＴＣＰ〔β−第三リン酸カルシウム、Ｃａ3（ＰＯ4）2〕）、第一リン酸カルシウム〔Ｃａ（Ｈ2ＰＯ4）2〕、リン酸四カルシウム、第二リン酸カルシウム（ＣａＨＰＯ4）、ＯＣＰ（オクタリン酸カルシウム）等やこれらの水和物などが挙げられる。
【００１５】
〔歯科治療用シートの形成方法〕
本発明の歯科治療用シートは、一般的な薄膜形成方式と薄膜単離技術によって得ることができる。
【００１６】
薄膜形成方式は、気相法、液相法、固相法に大別できるが、厚さが数ミクロン以下の薄膜形成の多くは一般に気相法が採用されており、本発明の歯科治療用シートを形成する場合においても、気相法が好ましく採用できる。
気相法としては、例えば、レーザーアブレーション法、スパッタリング法、プラズマ法、真空蒸着法、イオンプレーティング法、熱化学気相成長法、プラズマ化学気相成長法などが採用できる。
好ましくはレーザーアブレーション法であるが、このレーザーアブレーション法は、例えば、次のような手順で行なう。
すなわち、まず、基材をレーザーアブレーション装置に入れ、排気し、水蒸気含有ガス又は炭酸ガス含有ガスを装置内に導入する。つぎに、ＡｒＦエキシマレーザー発生装置等のレーザー発生装置、ミラー、レンズ等からなるレーザー光源から発生したレーザー光線をターゲットに照射する。これによって、ターゲットが分解して原子、イオン、クラスター等が放出され、基材上に、ターゲットの組成を反映した膜が形成される。
【００１７】
例えば、ハイドロキシアパタイトなどのリン酸カルシウム系化合物又はその原料の粉末を成形したものをターゲットとすることにより、その組成を反映したリン酸カルシウム系薄膜を形成することができ、リン酸カリウムなどのカリウム含有化合物又はその原料の粉末を成形したものをターゲットとすることにより、その組成を反映したカリウム含有薄膜を形成することができる。
【００１８】
そして、同様に、カリウム含有リン酸カルシウム系化合物又はその原料の粉末を成形したものをターゲットとして用いることで、基材上にカリウム含有リン酸カルシウム系薄膜を形成することができる。
【００１９】
前記カリウム含有リン酸カルシウム系化合物としては、例えば、第一リン酸カルシウム類として、Ｃａ（ＫＨＰＯ4）2、Ｃａ（ＫＨＰＯ4）2・Ｈ2Ｏ、Ｃａ（Ｋ2ＰＯ4）2、Ｃａ（Ｋ2ＰＯ4）2・Ｈ2Ｏなど、第二リン酸カルシウム類としてＣａＫＰＯ4、ＣａＫＰＯ4・２Ｈ2Ｏなど、リン酸三カルシウム類、アモルファスリン酸カルシウム類として、Ｃａ2Ｋ2（ＰＯ4）2、Ｃａ2ＫＨ（ＰＯ4）2、ＣａＫ4（ＰＯ4）2、ＣａＫ3Ｈ（ＰＯ4）2、ＣａＫ2Ｈ2（ＰＯ4）2、ＣａＫＨ3（ＰＯ4）2など、オクタリン酸カルシウム類として、Ｃａ8ＫＨ（ＰＯ4）6、Ｃａ8ＫＨ（ＰＯ4）6・５Ｈ2Ｏなど、リン酸四カルシウム類としてＣａ8Ｋ2（ＰＯ4）6、Ｃａ8Ｋ2（ＰＯ4）6・５Ｈ2Ｏなどが市販されている。これらの成形物をターゲットとして用いることで、基材上に、対応する組成を備えたカリウム含有リン酸カルシウム系薄膜を形成することができる。
【００２０】
また、ハイドロキシアパタイトの基本組成中に構成元素としてカリウムが含有されてなるカリウム含有リン酸カルシウム系薄膜を形成するため、ターゲットとして、カルシウム化合物、リン化合物及びカリウム化合物の各原料を準備して、それらの混合粉末を圧縮成形したものを用いてもよい。原料粉末の含有割合を適宜設定することにより、カリウムの含有割合を所期の割合とすることができる。
より具体的な例を挙げれば、ハイドロキシアパタイトの原料粉末として炭酸カルシウム及びリン酸水素カルシウムを用いるとともに、カリウムを含有させるために、原料粉末として炭酸カリウムをも用いることで、カリウム含有リン酸カルシウム系薄膜を形成することができる。この反応を一般化して表せば、下式のとおりである。
【００２１】
【化１】
0006377998.tif 000002
【００２２】
上式において、０＜ｘ≦２であり、例えば、ｘ＝１の場合、下式で表される。
【００２３】
【化２】
0006377998.tif 000003
【００２４】
なお、上記反応の場合、カルシウム及びカリウムの合計に対するカリウムの割合は、理想的には、モル基準で１０％となるが、実際の測定値は、製造過程におけるリンやカリウムの蒸発などにより、理想値とは異なる値となり得る。
【００２５】
上記のようにして、基材上に薄膜を形成したのち、基材から薄膜を分離する方法としては、例えば、基材を溶媒に溶解させて除去し、薄膜のみをシートとして回収する方法が挙げられる。
前記溶媒としては、基材上の薄膜を溶解せず、少なくとも基材と薄膜とが接する部分を溶解するものであれば良い。水系溶媒のような極性溶媒、有機溶媒のような非極性溶媒など、特に限定することなく使用できる。水系溶媒の場合には、純水、細胞培養用緩衝液、細胞培養用液体培地等が好ましい。また、有機溶媒の場合は、揮発性で生体セラミックス膜に残らないアセトン、ヘキサン、アルコール等が好ましい。なお、溶解時間や溶媒の温度などは基材の材質や厚さなどに応じて任意に調節すればよい。また、基材の材質に応じて複数の溶媒を組み合わせてもよい。
【００２６】
上記以外の例として、硝酸カルシウム、リン酸二アンモニウム、水酸化カリウム及び水酸化アンモニウムを原料として、下記反応により、カリウム含有リン酸カルシウム系シートを作製することも考えられる。
【００２７】
【化３】
0006377998.tif 000004
【００２８】
カリウム含有リン酸カルシウム系シートからなる歯科治療用シートは、カリウム含有リン酸カルシウム系シート中にカリウム及びカルシウムが含有されている。
カリウム含有薄膜とリン酸カルシウム系薄膜との複合シートである歯科治療用シートは、両薄膜が積層した構造をとっており、リン酸カルシウム系薄膜がエナメル質や象牙質の再生機能を発揮し得るとともに、カリウム含有薄膜からカリウムイオンが徐放されるものである。
カリウム含有リン酸カルシウム系薄膜を備える歯科治療用シートは、カリウム含有リン酸カルシウム系薄膜が他の材料と一体となって歯科治療用シートを構成しているものである。
カリウム含有リン酸カルシウム系薄膜を備える歯科治療用シートとして、例えば、複数種のカリウム含有リン酸カルシウム系薄膜が積層された歯科治療用シートや、カリウム含有リン酸カルシウム系薄膜と、カリウム含有リン酸カルシウム系薄膜以外の薄膜（例えば、ハイドロキシアパタイト薄膜）とを組み合わせた歯科治療用シートなどを挙げることができる。
この場合、各薄膜は、結晶性の有無、結晶性の大小、カリウム含有割合の大小、基本組成などが異なるものであってもよい。
【００２９】
歯科治療用シートが積層構造をとる場合においては、歯質へのカリウムイオンの作用を効果的に得るために、カリウムが含有された層を歯質への貼付側に配置することが望ましい。
【００３０】
なお、歯科治療用シートが積層構造をとる場合、その積層構造は、例えば、基材上に複数の薄膜を順次形成してから基材を除去することにより形成することができる。また、基材上に単一の薄膜を形成してから基材を除去して単一の層を得、同様にして同一又は異なる単一の層を得、これら別々に製造した複数の単一層を重ね合わせることにより形成することもできる。
複数の単一層を重ね合わせる場合には、層間の接着性を高めるために、例えば、脱灰・再石灰化を利用することとしてもよい。
具体的には、人工唾液や、第一リン酸カルシウム水溶液のようにＣａ2+とＰＯ43-を含む弱酸性の溶液を用いて、各層の界面に一時的な脱灰を起こしたのち、中性若しくはアルカリ性の環境下で過飽和になったＣａ2+とＰＯ43-を歯質に戻して再石灰化を起こし、各層を固着させることで、強固な接着が可能となる。この方法では、無機質しか使用しないので、薬剤や高分子材料などを使用した場合のようなアレルギーの心配が少なく、侵襲を少なくすることができる。
【００３１】
歯科治療用シートの厚みは、特に限定するわけではないが、取扱い性や歯質への密着性の観点から、例えば、０．１〜２０μｍが好ましく、０．５〜４μｍがより好ましい。
【００３２】
また、歯科治療用シートには、本発明の効果を害しない範囲で、構成元素としてカリウム以外の元素がさらに含まれていても良い。
前記カルシウム及びカリウムの合計に対するカリウムの割合がモル基準で１〜２０％であることが好ましい。
【００３３】
〔歯科治療用シートの使用〕
本発明の歯科治療用シートは、象牙質知覚過敏の治療や、エナメル質、象牙質の再生などのために有効に使用できる。
図１は、本発明の歯科治療用シート１０の一使用例を模式的に示した図である。２１はエナメル質、２２は象牙質、２３は象牙細管、２４は歯髄、２５は歯肉である。
図１では、エナメル質２１の一部が欠損し、象牙質２２が一部露出している。象牙質２２に存在する象牙細管２３が開口していることで、象牙細管２３内の組織液が色々な刺激によって動かされ、その動きが象牙質２２の近くにある歯髄２４の神経を刺激することにより象牙質知覚過敏が生じる状態であると考えられる。
図１に示すように、本発明の歯科治療用シート１０を、歯質表面、特に、エナメル質２１ないし象牙質２２の欠損部位に貼付して使用することで、象牙質知覚過敏を治療することができる。
【００３４】
本発明の歯科治療用シートを歯質表面に接着させる方法としては、特に限定するわけではないが、例えば、脱灰・再石灰化を利用する方法が好ましい。
具体的には、本発明の歯科治療用シートを、人工唾液や、第一リン酸カルシウム水溶液のようにＣａ2+とＰＯ43-を含む弱酸性の溶液を用いて歯質に付着することによって、歯科治療用シートと歯質の界面に一時的な脱灰を起こしたのち、中性若しくはアルカリ性の環境下で過飽和になったＣａ2+とＰＯ43-を歯質に戻して再石灰化を起こし、歯科治療用シートと歯質を固着させることで、強固な接着が可能となる。この方法では、無機質しか使用しないので、薬剤や高分子材料などを使用した場合のようなアレルギーの心配が少なく、侵襲を少なくすることができる。
【００３５】
本発明の歯科治療用シートを使用すれば、エナメル質や象牙質の再生をすることができるのみならず、上述のように、弱酸性の溶液を用いた接着をする場合のｐＨ変化など、外部刺激が懸念される場合においても、本発明の歯科治療用シートから徐放されるカリウムイオンにより、外部刺激による疼痛は抑制される。
また、本発明の歯科治療用シートは、透明ないし白色であるため、審美性のための歯科化粧材としても機能させることが可能である。
【実施例】
【００３６】
以下、実施例を用いて、本発明にかかる歯科治療用シートについて説明するが、本発明はこれら実施例に限定されるものではない。
【００３７】
〔実施例１〕
＜ターゲットの作製＞
ターゲットを作製するための反応式を以下に示す（反応式（１））。
【００３８】
【化４】
0006377998.tif 000005
【００３９】
上記反応に従い、リン酸水素カルシウム粉末、炭酸カルシウム粉末及び炭酸カルシウム粉末をモル比１２：６：１となるようにそれぞれ秤量し、メノー乳鉢を用いて３０分間混合した。この混合粉末１ｇを、油圧式プレス機を用いて９．８×１０6Ｐａの圧力で１０分間加圧し、直径２０ｍｍ、厚さ３ｍｍのバルク体を作製した。その後、前記バルク体を４５０℃で１０時間焼結し、ターゲットを得た。
【００４０】
＜カリウム含有リン酸カルシウム系シートの作製＞
前記ターゲットを装置の真空チャンバー内に入れ、パルスレーザーアブレーション法を用いて、レジスト基板（Ｓ１８１８）上に膜厚５００ｎｍの薄膜を堆積した。
アセトンによりレジストを除去することで、カリウム含有リン酸カルシウム系シートを得た。
【００４１】
〔実施例２〕
実施例１において、レジスト基板（Ｓ１８１８）上に膜厚５００ｎｍの薄膜を堆積した後に、３５０℃、１０時間のポストアニール処理を行い、薄膜を結晶化したこと以外は、実施例１と同様にして、カリウム含有リン酸カルシウム系シートを得た。
【００４２】
〔シートの組成の確認〕
上記実施例２において、レジスト基板に代えてＳｉ基板を用いて、Ｓｉ基板上に薄膜を形成した。
得られた各薄膜について、Ｘ線回折法（ＸＲＤ）によって、作製した薄膜の格子定数の同定を行った。また、エネルギー分散型Ｘ線分光法（ＥＤＸ）によって薄膜の組成を評価した。
ＸＲＤパターンを図２に示す。図２より、実施例２のシートが、ハイドロキシアパタイトを基本組成とすることが確認できた。
また、ＥＤＸによる膜組成の分析結果を図３に示す。この分析結果から、カリウムのピークが確認できた。ＥＤＸ測定により求めた各元素の原子組成百分率を表１に示す。
【００４３】
【表１】
0006377998.tif 000006
【００４４】
表１より、Ｋの含有率を求めると、７．４％となった。設計値の１０％（上記反応式（１）参照）より２．６％小さくなったが、これは、カリウムの沸点が７５９℃であるため、レーザー光照射により発熱によって蒸発したことによると考えられる。
また、（Ｃａ／Ｋ）／Ｐ比を求めると、２．１５８となっており、理想値の１．６７より大きい値となった。これは、リン（Ｐ）がレーザーによって蒸発するため、理想値よりも小さくなったためであると考えられる。
上記結果から、実施例２のシートが、ハイドロキシアパタイトを基本組成とし、構成元素としてカリウムを含有する、カリウム含有リン酸カルシウム系シートであることが確認できた。
【００４５】
〔実施例３〕
ＫＨ2ＰＯ4（以下、「ＫＨＰ」と記す）粉末を１５０ｋｇｆ／ｃｍ2の圧力でプレス成形し、厚さ３ｍｍ、直径１６Φのディスクを作製し、これを大気中、３５０℃で１０時間焼成し、レーザー用のターゲットとした。ＫＨＰターゲットのＸＲＤパターンを図４の（ａ）に示す。
次に、ハイドロキシアパタイト（ＨＡｐ）をターゲットとして、パルスレーザーアブレーション法により、Ｓｉ基板上に、アモルファスリン酸カルシウム（ＡＣＰ）薄膜を２μｍ成膜した。続いて、上記ＫＨＰターゲットを用いて、パルスレーザーアブレーション法により、前記ＡＣＰ薄膜上に、ＫＨＰ薄膜を２μｍ成膜した。成膜条件は雰囲気ガスＯ2＋Ｈ2Ｏ、ガス圧０．１Ｐａ、基板温度は室温である。
成膜後、大気中で３５０℃、５時間のポストアニールを行い結晶化した。得られた薄膜のＸＲＤパターンを図４の（ｂ）に示す。
２θが３３〜３４°付近にＫＨＰのピーク以外に、ＨＡｐに対応するブロードなピークが見られるが、結晶化ＫＨＰ薄膜が得られていることが分かる。
【００４６】
〔徐放性の検証〕
上記により、本発明にかかる歯科治療用シートが実際に製造可能であることが確認できたので、次に、このような歯科治療用シートがカリウムイオンの徐放性を有することを、以下の実験によって確認した。
【００４７】
＜実験＞
（試料）
上記実施例１及び２において、レジスト基板に代えてＳｉ基板を用いて、Ｓｉ基板上に薄膜を形成し、これらを試料とした。
（溶出液）
口腔内を模擬した０．２Ｍリン酸ナトリウムバッファー（ｐＨ６．８）を溶出液とした。
（前処理）
試料と溶出液１０ｍＬをテフロン（登録商標）容器に入れ、５分後、１５分後、３０分後にそれぞれ５０μＬずつ分取した。分取した液を硝酸溶液で１００倍希釈して試料溶液とした。比較のため、溶出液を硝酸溶液で１００倍希釈した液を「溶出時間０分」の試料検液とした。
（測定装置、検量線作成）
測定装置として、ＩＣＰ−ＭＳ：パーキン・エルマー社製ＥｌａｎＤＲＣＩＩ型を用いた。
試料検液中のリン酸ナトリウム濃度と同じように溶出液を添加したＫの標準溶液を用いて検量線を作成した。
【００４８】
＜分析結果＞
試料からのＫの溶出量を下表２及び図５に示す。
【００４９】
【表２】
0006377998.tif 000007
【００５０】
上記結果から、実施例１及び２のカリウム含有リン酸カルシウム系シートが、カリウムイオンの徐放性を有することが確認できた。従って、本発明にかかる歯科治療用シートによれば、カリウムイオンの徐放が可能であることが分かった。
また、実施例１と実施例２との対比から、特に、結晶化されたカリウム含有リン酸カルシウム系シートよりもアモルファスのカリウム含有リン酸カルシウム系シートの方がカリウムイオンの徐放性が高いことも確認できた。
【産業上の利用可能性】
【００５１】
本発明にかかる歯科治療用シートは、歯質表面に貼り付けて、象牙質知覚過敏の治療や、エナメル質、象牙質の再生などに好適に利用することができる。
【符号の説明】
【００５２】
１０  歯科治療用シート
２１  エナメル質
２２  象牙質
２３  象牙細管
２４  歯髄
２５  歯肉
【図１】
0006377998.tif 000008
【図２】
0006377998.tif 000009
【図３】
0006377998.tif 000010
【図４】
0006377998.tif 000011
【図５】
0006377998.tif 000012